(57)【要約】【課題】床構造の厚みを大きくすることなく、床衝撃による床下地材の振動を低減できる制振床構造を提供する。【解決手段】互いに間隔をおいて配設された複数の横架材２と、この横架材の上に配設された床下地材３と、この床下地材の横架材側に配設された制振材４とを含む制振床構造において、前記制振材を、床下地材の横架材側に積層され、かつ不織繊維構造体で形成された緩衝層と、前記不織繊維構造体よりも大きい曲げ剛性を有する硬質層とで形成する。前記不織繊維構造体は、湿熱接着性繊維を含み、かつこの湿熱接着性繊維の融着により繊維が固定されている。床下地材の横架材側の表面において、ＦＥＭ解析により求めた振動モード形状に基づく無次元曲率の合計が２５以上となる領域のうち、６０％以上の面積を占める領域に前記制振材を配設する。【選択図】図１
2015048649.tif 000002
【特許請求の範囲】
【請求項１】
互いに間隔をおいて配設された複数の横架材と、この横架材の上に配設された床下地材と、この床下地材の横架材側に配設された制振材とを含む制振床構造であって、
前記制振材が、床下地材の横架材側に積層され、かつ不織繊維構造体で形成された緩衝層と、前記不織繊維構造体よりも大きい曲げ剛性を有する硬質層とを含み、
前記不織繊維構造体が、湿熱接着性繊維を含み、かつこの湿熱接着性繊維の融着により繊維が固定され、かつ
床下地材の横架材側の表面において、ＦＥＭ解析により求めた振動モード形状に基づく無次元曲率の合計が２５以上となる領域のうち、６０％以上の面積を占める領域に前記制振材が配設されている制振床構造。
【請求項２】
硬質層が、不織繊維構造体よりも大きい密度を有する請求項１記載の制振床構造。
【請求項３】
少なくとも一方向において、硬質層のヤング率が不織繊維構造体のヤング率の２倍以上である請求項１又は２記載の制振床構造。
【請求項４】
横架材間の床下地材の表面に対して制振材の占める面積割合が４０〜９０％である請求項１〜３のいずれかに記載の制振床構造。
【請求項５】
緩衝層の厚みが２〜１０ｍｍであり、緩衝層と硬質層との厚み比が、前者／後者＝１／１０〜１／１である請求項１〜４のいずれかに記載の制振床構造。
【請求項６】
不織繊維構造体が見掛密度０．０３〜０．２ｇ／ｃｍ３を有する請求項１〜５のいずれかに記載の制振床構造。
【請求項７】
硬質層が、密度１ｇ／ｃｍ３以上の制振材で形成された高質量層を含む請求項１〜６のいずれかに記載の制振床構造。
【請求項８】
高質量層の厚みが２〜１５ｍｍであり、緩衝層と高質量層との厚み比が、前者／後者＝１／５〜１／１である請求項７記載の制振床構造。
【請求項９】
硬質層が、釘類を保持可能な固定層を含む請求項１〜８のいずれかに記載の制振床構造。
【請求項１０】
互いに間隔をおいて配設された複数の横架材の上に床下地材を配設する床下地材配設工程、配設された床下地材の横架材側に制振材を配設する制振材配設工程を含む制振床構造の施工方法であって、
前記制振材配設工程において、前記制振材が、床下地材の横架材側に積層され、かつ不織繊維構造体で形成された緩衝層と、前記不織繊維構造体よりも大きい曲げ剛性を有する硬質層とを含み、
前記不織繊維構造体が、湿熱接着性繊維を含み、かつこの湿熱接着性繊維の融着により繊維が固定され、かつ
床下地材の横架材側の表面において、ＦＥＭ解析により求めた振動モード形状に基づく無次元曲率の合計が２５以上となる領域のうち、６０％以上の面積を占める領域に前記制振材を配設する方法。
【請求項１１】
制振材配設工程において、硬質層が釘類を保持可能な固定層を含み、かつ釘類を用いて制振材を床下地材に固定する請求項１０記載の施工方法。
【発明の詳細な説明】
【技術分野】
【０００１】
本発明は、床衝撃、例えば、複数階建ての建築物（多層階建築物）における上階からの床衝撃による床下地材の振動を低減するのに有用な制振床構造及びその施工方法に関する。
【背景技術】
【０００２】
マンション、ビル、一般住宅などの複数階建ての建築物では、上階からの床衝撃音を低減するための遮音床構造が施工されている。床衝撃音には、スプーンや食器を落とした衝撃音やスリッパで歩く音などにより発生する衝撃音などの軽量床衝撃音（比較的高周波域の音波）、子供がソファーから飛び降りる衝撃音や激しい歩行による重量床衝撃音（比較的低周波域の音波）などがあり、これらの衝撃音を効率良く低減できる床構造が望まれている。特に、これらの衝撃音は、床衝撃による床下地材の振動に基づいて固体伝播音として階下に伝播されるが、振動を抑制するためには、アスファルトなどの質量の大きい制振材を利用する方法が知られている。一方で、遮音床構造として、床材と床下地材との間に、空間部や制振材（遮音材）を介在させる構造も知られており、遮音材として軽量性及び吸音性に優れる繊維材料を用いる構造も提案されている。さらに、繊維材料として、軽量性及び吸音性に加えて、形態安定性にも優れる点から、湿熱接着性繊維の融着により繊維が固定された不織繊維構造体が提案されている。
【０００３】
特開２０１２−７７６００号公報（特許文献１）には、間隔をおいて平行に配設するための複数の根太と、これらの根太と交互に配設され、かつ根太の厚みまで圧縮された被圧縮層とで構成された遮音床構造であって、前記被圧縮層が、湿熱接着性繊維を含み、この湿熱接着性繊維の融着により繊維が固定された不織繊維構造体で形成された緩衝層と、この緩衝層の一方の面に積層され、かつアスファルトなどの制振材で形成された非緩衝層との積層体で形成された遮音床構造が開示されている。この遮音床構造では、前記被圧縮層は、床下地材と床仕上げ層との間に介在する根太間に配設されている。
【０００４】
この遮音床構造は、被圧縮層の上に床仕上げ層が積層されており、床仕上げ材は比較的硬質なフローリングでも柔軟であるため、被圧縮層が衝撃を吸収する構造を有している。しかし、前記遮音床構造では、床下地材の上部（表側）に、緩衝層と非緩衝層との積層体が積層されているため、床構造の厚みが大きくなり、施工性が低下するとともに、制振材の重量も大きく、家屋に対する負荷も大きい。
【先行技術文献】
【特許文献】
【０００５】
【特許文献１】特開２０１２−７７６００号公報（特許請求の範囲、段落［００８５］〜［００８９］、実施例、図２及び３）
【発明の概要】
【発明が解決しようとする課題】
【０００６】
従って、本発明の目的は、床構造の厚みを大きくすることなく、床衝撃による床下地材の振動を低減できる制振床構造及びその施工方法を提供することにある。
【０００７】
本発明の他の目的は、軽量で単純な構造であるにも拘わらず、複数階建ての建築物における上階からの床衝撃に対して、重量床衝撃音に相当する低周波数帯域での床下地材の振動を低減できる制振床構造及びその施工方法を提供することにある。
【０００８】
本発明のさらに他の目的は、サイズが小さく容易に片手で持つことができ、施工性を向上できる制振床構造及びその施工方法を提供することにある。
【課題を解決するための手段】
【０００９】
従来は、特許文献１のように、階下に対する床の衝撃音を低減するためには、通常、床下地材の上に制振材が配設されていた。その理由は、衝撃力や衝突音の伝播により硬質な床下地材が振動すると、床衝撃音の低減が困難となるため、床下地材の上に遮音材を積層し、遮音材で直接衝撃音を吸音又は遮音し、床下地材には極力衝撃音が伝播しないようにすることを目的としていたためであると推定できる。しかし、前述のように、特許文献１の構造では、床構造の厚みが大きく、複雑な構造であるため、本発明者らは、発想を変えて、床下地材の下部（裏側）に制振層を形成することを検討した。そして、本発明者らは、鋭意検討の結果、特定の不織繊維構造体で形成された緩衝層とアスファルト系制振材などで形成された硬質層とで制振材を形成し、各層の材質を工夫し、さらに、本発明者らは、ＦＥＭ（Ｆｉｎｉｔｅ  Ｅｌｅｍｅｎｔ  Ｍｅｔｈｏｄ）解析により求めた振動モード形状に基づいて床下地材に対する配設位置を工夫することにより、制振材の配設面積が小さくても高い制振効果が得られることも見出した。詳しくは、本発明者らは、床下地材の振動モード形状（面外変位分布）から、振動エネルギーの散逸と関連が強い曲率に着目して、ＦＥＭ解析に微分（差分）演算を追加することにより無次元化曲率の分布を求め、さらに複数の振動モードにおける無次元化曲率分布を合算することにより、制振材の配設位置と制振効果とを関係付けることに成功した。
【００１０】
すなわち、本発明の制振床構造は、互いに間隔をおいて配設された複数の横架材と、この横架材の上に配設された床下地材と、この床下地材の横架材側に配設された制振材とを含む制振床構造であって、
前記制振材が、床下地材の横架材側に積層され、かつ不織繊維構造体で形成された緩衝層と、前記不織繊維構造体よりも大きい曲げ剛性を有する硬質層とを含み、
前記不織繊維構造体が、湿熱接着性繊維を含み、かつこの湿熱接着性繊維の融着により繊維が固定され、かつ
床下地材の横架材側の表面において、ＦＥＭ解析により求めた振動モード形状に基づく無次元曲率の合計が２５以上となる領域のうち、６０％以上の面積を占める領域に前記制振材が配設されている。
【００１１】
前記硬質層は、不織繊維構造体よりも大きい密度を有していてもよい。前記硬質層のヤング率は、少なくとも一方向において、前記不織繊維構造体のヤング率の２倍以上であってもよい。前記横架材間の床下地材の表面に対して、前記制振材の占める面積割合は４０〜９０％であってもよい。前記緩衝層の厚みは２〜１０ｍｍであり、緩衝層と硬質層との厚み比は、前者／後者＝１／１０〜１／１程度であってもよい。前記不織繊維構造体は見掛密度０．０３〜０．２ｇ／ｃｍ３を有していてもよい。前記硬質層は、密度１ｇ／ｃｍ３以上の制振材で形成された高質量層を含んでいてもよい。この高質量層の厚みは２〜１５ｍｍであり、緩衝層と高質量層との厚み比は、前者／後者＝１／５〜１／１程度であってもよい。前記硬質層は、釘類を保持可能な固定層を含んでいてもよい。
【００１２】
本発明には、互いに間隔をおいて配設された複数の横架材の上に床下地材を配設する床下地材配設工程、配設された床下地材の横架材側に制振材を配設する制振材配設工程を含む制振床構造の施工方法であって、
前記制振材配設工程において、前記制振材が、床下地材の横架材側に積層され、かつ不織繊維構造体で形成された緩衝層と、前記不織繊維構造体よりも大きい曲げ剛性を有する硬質層とを含み、
前記不織繊維構造体が、湿熱接着性繊維を含み、かつこの湿熱接着性繊維の融着により繊維が固定され、かつ
床下地材の横架材側の表面において、ＦＥＭ解析により求めた振動モード形状に基づく無次元曲率の合計が２５以上となる領域のうち、６０％以上の面積を占める領域に前記制振材を配設する方法も含まれる。
【００１３】
前記制振材配設工程において、硬質層が釘類を保持可能な固定層を含み、かつ釘類を用いて制振材を床下地材に固定してもよい。
【００１４】
なお、本明細書では、横架材とは、床構造の骨組みとして、床下に架け渡す水平材であり、棒状、ブロック状又は板状の支持材を意味し、例えば、軸組工法の根太工法（梁上に床根太を施工する工法）及び枠組工法では床根太が横架材に相当し、軸組工法の根太レス工法（梁上に直接床下地を施工する方法）では梁が横架材に相当する。
【発明の効果】
【００１５】
本発明では、床下地材の横架材側（下側又は裏側）に、特定の緩衝層と硬質層とを含む制振材が配設されているため、床構造の厚みを大きくすることなく、床衝撃による床下地材の振動を低減できる。また、ＦＥＭ解析により求めた振動モード形状に基づいて制振材が特定の配置で配設されているため、軽量で単純な構造であるにも拘わらず、複数階建ての建築物における上階からの床衝撃に対して、重量床衝撃音に相当する低周波数帯域での床下地材の振動を低減できる。そのため、床衝撃音を低減できる。さらに、制振材の幅が小さくても、高い制振効果が得られるため、容易に片手で持つことができ、施工性を向上できる。特に、床下地材は、重量が大きいため、施工前に予め床下地材に制振材を貼付しておくと、施工性が低下する。そのため、床下地材を横架材の上に配設した後、制振材を床下地材に配設するのが望ましいが、本発明では、制振材を小型化できるため、施工性を格段に向上できる。
【図面の簡単な説明】
【００１６】
【図１】図１は、本発明の制振床構造の一例を示す概略側面図である。
【図２】図２は、図１の制振床構造の概略底面図である。
【図３】図３は、本発明の制振床構造の他の例を示す概略底面図である。
【図４】図４は、隣接する梁と隣接する継ぎ目とに囲まれた区画（９１０ｍｍ×９１０ｍｍ）に相当する床下地材のＦＥＭ解析により求めた振動モード形状に基づく無次元曲率の合計の分布図である。
【図５】図５は、実施例における制振性の評価方法を説明するための概略斜視図である。
【図６】図６は、比較例８における制振材の配設位置を示すための概略底面図である。
【発明を実施するための形態】
【００１７】
［制振床構造］
本発明の制振床構造は、互いに間隔をおいて配設された複数の横架材と、この横架材の上に配設された床下地材と、この床下地材の横架材側に配設された制振材とを含む。前記横架材は、通常、互いに平行に配設される。前記制振材は、床下地材の横架材側に積層され、かつ不織繊維構造体で形成された緩衝層と、前記不織繊維構造体よりも大きい曲げ剛性を有する硬質層とを含み、前記不織繊維構造体が、湿熱接着性繊維を含み、かつこの湿熱接着性繊維の融着により繊維が固定されている。面重量の大きいアスファルトや石膏などで形成された硬質層は、重量床衝撃音を低減するために有効であることが知られているが、本発明では、制振材における硬質層と緩衝層とを前記順序で積層することにより、拘束型制振構造の制振メカニズムを利用することとした。拘束型制振構造を利用することにより、緩衝層の厚みが薄くなるに従い、せん断歪みは却って大きくなるため、床下地材の振動エネルギーを高効率に散逸することが可能であり、その結果、高い制振性能を実現できる。すなわち、本願発明と特許文献１とでは、同質の緩衝材料（不織繊維構造体）を使用しているが、特許文献１では、緩衝材料自身が繊維構造により衝撃を吸収しているのに対して、本願発明では、床下地材に伝播した振動を繊維材料の構造に加えて適度な柔軟性によって制振しており、そのメカニズムは従来の床構造及び工法とは異なっている。
【００１８】
図１は、本発明の制振床構造の一例を示す概略側面図であり、図２は、図１の制振床構造の概略底面図（階下から制振床構造を見た図）である。この例では、制振床構造１は、間隔をおいて平行に配設された横架材２と、この横架材の上に配設された床下地材３と、この床下地材の横架材側に配設された帯状（又は長方形状）制振材４とで形成されている。詳しくは、横架材２の形状は、長さ方向に垂直な断面形状が矩形状の棒状であり、制振材４の形状は、平面形状が長方形状の板状である。
【００１９】
この帯状制振材４は、床下地材の横架材側に積層され、かつ不織繊維構造体で形成された緩衝層４ａと、前記不織繊維構造体よりも大きい曲げ剛性を有する硬質層４ｂとで形成されている。前記不織繊維構造体は、湿熱接着性繊維を含み、かつこの湿熱接着性繊維の融着により繊維が固定されているため、形態安定性に優れているにも拘わらず、繊維構造を有し、適度な柔軟性を有するため、前述のようなメカニズムで制振性を発現できる。
【００２０】
硬質層４ｂは、前記緩衝層４ａと接触し、かつアスファルトを含む制振材で形成された第１の硬質層（高質量層）４ｂ１と、この第１の硬質層４ｂ１の上に積層され、かつ合板ボードで形成された第２の硬質層（固定層）４ｂ２とで形成されている。本発明では、硬質層と緩衝層との組み合わせにより制振性を向上できるが、硬質層として、第１の硬質層（高質量層）を配設することにより、制振効果を向上できるとともに、第２の硬質層（固定層）と組み合わせることにより、床下地材に容易に固定でき、施工性を向上できる。
【００２１】
図２に示すように、床下地材１は、横架材と直交する方向に継ぎ目（ジョイント部又は端部）５が位置するように、複数の床下地材を組み合わせて配設されており、床下地材の横架材側の表面において、隣接する横架材と、隣接する前記継ぎ目とに囲まれた四角形状の区画３ａが形成されている。帯状制振材４は、区画３ａの中央部から横架材に対して平行で両方向に延びる第１の帯状領域（横架材間の中心軸に沿って略中央部）に配設されている。帯状制振材は、後述するＦＥＭ解析（有限要素法解析）によって得られた曲率が大きい部位、具体的には、ＦＥＭ解析により求めた振動モード形状に基づく無次元曲率の合計が２５以上となる領域のうち、７０％程度の面積を占める領域に配設されており、区画３ａの全面積に対して略５０％を占めている。制振材は、通常、被制振部の略全面に配設されるが、本発明では、曲率が大きい部位に制振材を配設しているため、５０％の占有面積でも制振性（振動減衰性）を向上できる。
【００２２】
制振材の形状及び配設位置は、後述するように、ＦＥＭ解析により求めた振動モード形状に基づく無次元曲率の合計が２５以上となる領域のうち、６０％以上の面積を占める領域に配設されていればよく、図１の形状及び配設位置に限定されない。図３は、本発明の制振床構造の他の例を示す概略底面図である。
【００２３】
この例では、帯状制振材は、４枚の帯状制振材が配設されており、まず、図１と同様の第１の帯状領域に、区画１２の横架材１１間の中心軸に沿って略中央部に第１の帯状制振材１３が配設されている。なお、第１の帯状制振材１３は、２枚の帯状制振材１３ａ，１３ｂを長手方向が接するように組み合わせて配設されている。
【００２４】
この構造では、さらに第１の帯状領域に加えて、対向する各継ぎ目１６近傍において、継ぎ目に対して平行に延びる第２及び第３の帯状領域（継ぎ目近傍の端部）１４，１５に配設されている。この構造では、第１の帯状領域だけでなく、第２及び第３の帯状領域にも制振材が配設されており、これらの第１〜第３の帯状制振材は、ＦＥＭ解析により求めた振動モード形状に基づく無次元曲率の合計が２５以上となる領域のうち、６０％程度の面積を占める領域に配設されている。
【００２５】
図１の制振床構造と同様に、これらの第１〜第３の帯状制振材も、合計で区画１２の全面積に対して略５０％を占めており、小面積で高い制振性を発現している。また、第１の帯状制振材における各制振材、第２及び第３の帯状制振材は、いずれも片手で持つことができる幅であるため、施工性を向上できる。
【００２６】
床下地材は、通常、少なくとも横架材と直交する方向に継ぎ目（ジョイント部）が位置するように、複数の床下地材を組み合わせて配設されている。すなわち、図２及び３に示されるように、床下地材の横架材側の表面には、隣接する横架材と、隣接する継ぎ目とに囲まれた四角形状の区画が形成されている。
【００２７】
区画の形状は、特に限定されず、通常、略正方形状であり、長方形状であってもよい。
【００２８】
本発明の制振床構造は３２〜４０００Ｈｚ程度の周波数の音に対して利用でき、特に、固体伝播音に対して有効であり、例えば、３２〜２００Ｈｚ（特に、６３Ｈｚ及び１２５Ｈｚ帯域）において効果的である。そのため、床衝撃音として問題になる領域、子供がソファーから飛び降りる衝撃音や激しい歩行による重量床衝撃音（主として６３Ｈｚ帯域）に相当する周波数帯域の振動を低減できる。
【００２９】
（制振材）
制振材は、床下地材の横架材側の表面に配設され、ＦＥＭ解析により求めた振動モード形状に基づく無次元曲率の合計が２５以上となる領域のうち、６０％以上の面積を占める領域に配設される。本発明では、制振材は、ＦＥＭ解析によって得られた曲率が大きい部位（振動による歪みが蓄積し易い領域）に配設されるため、制振材を全面に配設する場合と略同等の制振性を発現でき、床構造の軽量性を向上できる。
【００３０】
ＦＥＭ解析（有限要素法解析）は、振動モード解析を数値的に実行することができる計算力学的手法（コンピュータシミュレーション手法）の一つである。ＦＥＭ解析では、まず、対象となる床下地材の領域を選択して解析するが、例えば、梁などの横架材の上に複数の床下地材を敷設する態様では、図２に示すように、床下地材は複数の区画（隣接する横架材と隣接する継ぎ目とに囲まれた四角形状の区画）で構成されているが、各区画は、同一の振動特性を有しているため、任意の１つの区画についてＦＥＭ解析する。すなわち、１つの区画に相当する床下地材に対し、重量床衝撃音に大きく影響を及ぼす２００Ｈｚ以下の周波数領域を対象として、数値振動モード解析を実施し、複数の振動モード形状［振動による床下地材の面外（垂直方向）変位量分布］を得る。次に、個々の振動モード形状において、最大変位を用いて無次元化した無次元化変位を得る。さらに、得られた無次元化変位に対し、２階の差分計算を適用することで、個々の振動モードにおける床下地材の無次元化曲率分布（以下、「曲率分布」と称する）が得られる。最後に、全ての振動モードの無次元化曲率分布を合計する。
【００３１】
ＦＥＭ解析では、材料物性（床下地材のヤング率、密度、ポアソン比）を測定し、境界条件、解析条件（モーダル解析の条件）を設定することによりモード形状を算出することができる。
【００３２】
図４は、床下地材として、厚み２８ｍｍの構造用合板を用いたとき、隣接する梁と隣接する継ぎ目とに囲まれた区画（９１０ｍｍ×９１０ｍｍ）に相当する床下地材のＦＥＭ解析により求めた振動モード形状に基づく無次元曲率の合計（２００Ｈｚ以下の合計）の分布図である。図４において、ｘ軸及びｙ軸は区画の位置を示し、ｚ軸は曲率分布の合計値を示す。本発明では、この分布図において、無次元曲率の合計が２５以上となる領域を、ｘ軸及びｙ軸の二次元上に表した二次元分布図を用いる。すなわち、本発明では、無次元曲率の合計が２５以上となる領域が示された二次元分布図に基づいて制振材の配設位置が決定され、制振材は、無次元曲率の合計が２５以上となる領域のうち、６０％以上の面積を占めるように配設すればよい。さらに、制振性を向上させる点からは、より大きな面積を占めるように配設すればよいが、制振性と施工性とを両立できる点から、例えば、６０〜９０％、好ましくは６０〜８５％、さらに好ましくは６０〜８０％（特に６０〜７５％）程度である。本発明では、床下地材の横架材側に特定の制振材を配設することにより、制振性を向上できるが、さらにＦＥＭ解析により求めた振動モード形状に基づいて、このような面積割合で制振材を配設することにより、制振性と施工性とを両立できる。すなわち、制振材を特定の部位に配設することで、制振材を全面に配設した床構造に対して制振性を大きく低下させることがなく、軽量性及び施工性を向上できる。
【００３３】
制振材は、無次元曲率の合計が２５以上となる領域（曲率が大きい領域又は部位）のみに配設されていてもよいが、無次元曲率の合計が２５未満の領域に配設されていてもよい。制振性及び軽量性の点からは、無次元曲率の合計が２５以上となる領域のみに配設するのが好ましいが、後述するように、制振材の形状を長方形状などの単純な形状で作製でき、生産性や施工性などに優れる点から、無次元曲率の合計が２５以上となる領域と２５未満となる領域とを組み合わせてもよい。
【００３４】
両領域を組み合わせる場合、無次元曲率の合計が２５以上となる領域は前記範囲に調整すればよいが、床構造の軽量性の点から、２５未満となる領域も所定の範囲に調整するのが好ましい。すなわち、両領域の合計の面積割合（すなわち、制振材が横架材間の床下地材の表面を占める面積割合）を所定の範囲に調整するのが好ましい。具体的には、横架材間の床下地材の表面に対して（複数の床下地材を組み合わせる場合、各区画において）、制振材が占める面積割合は４０〜１００％程度の範囲から選択できるが、制振性と軽量性及び施工性とを両立できる点から、例えば、４０〜９０％、好ましくは４２〜７０％、さらに好ましくは４３〜６０％（特に４５〜５５％）程度である。制振材の占有面積が小さすぎると、制振性が低下する。
【００３５】
制振材の形状は、ＦＥＭ解析に基づく曲率が大きい領域をカバーできればよく、特に限定されず、一体型（１枚）の制振材を配設してもよく、複数の制振材を組み合わせて配設してもよい。一体型の具体的な形状としては、例えば、曲率の大きい領域と同一の形状（曲率の大きい領域のみを１００％カバーする形状）、長方形状、正方形状、楕円形状、又はこれらの形状を組み合わせた形状（例えば、長方形状を組み合わせた略Ｉ字状など）などが挙げられる。さらに、複数の制振材を組み合わせる場合、各制振材の形状は、例えば、三角形状や四角形状などの多角形状（特に長方形状）、円形状、楕円形状、不定形状などが挙げられる。
【００３６】
これらのうち、生産が容易な単純な形状であり、かつ階下から床下地材に固定する場合などにおける施工性にも優れる点から、長方形状（帯状形状）又は長方形状を組み合わせた形状が好ましい。具体的には、各区画において、図１及び２に示す第１の帯状領域の形状（長方形状）、図３に示す第１の帯状領域と第２及び第３の帯状領域とを組み合わせた略Ｉ字状の制振材を配設するのが好ましい。
【００３７】
図１及び２に示す態様において、区画の中央部から横架材に対して平行で両方向に延びる帯状領域（第１の帯状領域）の長さは、横架材の長さに対して、例えば、３０％以上であり、好ましくは４０〜１００％、さらに好ましくは５０〜１００％（特に７０〜１００％）程度である。この長さが短すぎると、曲率が大きい領域をカバーすることができず、制振性が低下する。
【００３８】
前記帯状領域の幅は、隣接する横架材間の距離に対して８０％以下であってもよく、例えば、５〜７０％、好ましくは１０〜６０％、さらに好ましくは１５〜５５％（特に２０〜５０％）程度である。幅が大きすぎると、施工性が低下し、小さすぎると、制振性が低下する。
【００３９】
図３に示す態様において、区画の中央部から横架材に対して平行で両方向に延びる第１の帯状領域における長手方向の長さは、横架材の長さ方向の区画の大きさに対して、例えば、３０％以上であり、好ましくは４０〜１００％、さらに好ましくは５０〜１００％（特に７０〜１００％）程度である。この長さが短すぎると、曲率が大きい領域をカバーできず、制振性が低下する。
【００４０】
なお、第１の帯状領域と第２及び第３の帯状領域とが連続して一体型のＩ字型形状を形成する場合、第１の帯状領域の長手方向の長さは、第２及び第３の帯状領域の幅を含む長さ（第２及び第３の帯状領域の端部までの長さ）を意味する。
【００４１】
幅方向の長さ（幅）は、継ぎ目方向の区画の大きさに対して、例えば、５〜７０％、好ましくは１０〜６０％、さらに好ましくは１５〜５５％（特に２０〜５０％）程度である。幅が大きすぎると、施工性が低下し、小さすぎると、制振性が低下する。
【００４２】
第１の帯状領域において、長さ方向の長さは、幅方向の長さに対して（長さ方向／幅方向）、例えば、１．１〜１０倍、好ましくは１．２〜８倍、さらに好ましくは１．３〜５倍（特に１．５〜３倍）程度である。
【００４３】
各区画の対向する各継ぎ目近傍において、継ぎ目に対して平行に延びる第２及び第３の帯状領域において、長手方向の長さは、それぞれ、継ぎ目方向の区画の大きさに対して、例えば、３０％以上であり、好ましくは４０〜１００％、さらに好ましくは５０〜１００％（特に７０〜１００％）程度である。この長さが短すぎると、曲率の大きい領域をカバーすることができず、制振性が低下する。
【００４４】
幅方向の長さは、横架材の長さ方向の区画の大きさに対して、例えば、３〜５０％、好ましくは５〜４０％、さらに好ましくは１０〜３５％程度である。幅が大きすぎると、施工性が低下し、小さすぎると、制振性が低下する。
【００４５】
第２及び第３の帯状領域において、長さ方向の長さは、幅方向の長さに対して（長さ方向／幅方向）、例えば、１．１〜２０倍、好ましくは１．５〜１５倍、さらに好ましくは２〜１０倍（特に３〜１０倍）程度である。
【００４６】
なお、第２及び第３の帯状領域において、継ぎ目の近傍とは、継ぎ目から帯状領域の端までの距離が１００ｍｍ以下、例えば、０〜８０ｍｍ、好ましくは０〜５０ｍｍ、さらに好ましくは０〜３０ｍｍ程度である。
【００４７】
さらに、第２及び第３の帯状領域と横架材との距離（幅方向の端部と横架材との距離）も１００ｍｍ以下、例えば、０〜８０ｍｍ、好ましくは０〜５０ｍｍ、さらに好ましくは０〜３０ｍｍ程度である。
【００４８】
図１〜３に示す態様において、帯状領域を形成する長方形状の制振材の幅方向の長さ（幅）は、片手で持てる幅であり、施工性を向上できる点から、例えば、１０〜５００ｍｍ、好ましくは３０〜４５０ｍｍ、さらに好ましくは５０〜４００ｍｍ（特に１００〜３００ｍｍ）程度が好ましく、てのひらに収まるサイズ（てのひらサイズ）、例えば、５０〜２５０ｍｍ（特に１００〜２００ｍｍ）であれば特に好ましく、幅が大きい制振材の場合には、幅がこの範囲である制振材を組み合わせてもよい。
【００４９】
（Ａ）緩衝層
緩衝層は、床構造において、床下地材側に配設されており、硬質層と組み合わせて床下地材の振動を低減するために配設され、ずり変形に伴って前記振動エネルギーを散逸させる。
【００５０】
緩衝層は、形態安定性や加工性に優れ、制振性にも高い点から、湿熱接着性繊維を含み、かつこの湿熱接着性繊維の融着により繊維が固定された不織繊維構造体で形成されている。
【００５１】
湿熱接着性繊維の融着により繊維が固定された不織繊維構造体は、高温（過熱又は加熱）水蒸気を利用して接着するために、厚み方向で均一に接着されており、繊維構造を保持しながら、成形性や施工性に優れた形態安定性を有している。特に、本発明では、緩衝層として、このような不織繊維構造体を用いて、硬質層と組み合わせることにより、広い周波数域（特に比較的低周波域）に対する減衰性能を向上でき、後述するように硬質層との厚み比を調整し、硬質層よりも緩衝層の厚みを薄くすることにより、さらに減衰性能を向上できる。
【００５２】
この不織繊維構造体において、湿熱接着性繊維は、少なくとも湿熱接着性樹脂で構成されている。湿熱接着性樹脂は、高温水蒸気によって容易に実現可能な温度において、流動又は容易に変形して接着機能を発現可能であればよい。具体的には、熱水（例えば、８０〜１２０℃、特に９５〜１００℃程度）で軟化して自己接着又は他の繊維に接着可能な熱可塑性樹脂が用いられ、例えば、エチレンやプロピレンなどのα−Ｃ２−１０オレフィン単位を含むビニルアルコール系重合体、特に、エチレン−ビニルアルコール系共重合体が好ましく用いられる。
【００５３】
エチレン−ビニルアルコール系共重合体において、エチレン単位の含有量（共重合割合）は、例えば、５〜６５モル％（例えば、１０〜６５モル％）、好ましくは２０〜５５モル％、さらに好ましくは３０〜５０モル％程度である。エチレン−ビニルアルコール系共重合体におけるビニルアルコール単位のケン化度は、例えば、９０〜９９．９９モル％程度であり、好ましくは９５〜９９．９８モル％、さらに好ましくは９６〜９９．９７モル％程度である。エチレン−ビニルアルコール系共重合体の粘度平均重合度は、必要に応じて選択できるが、例えば、２００〜２５００、好ましくは３００〜２０００、さらに好ましくは４００〜１５００程度である。
【００５４】
湿熱接着性繊維の横断面形状（繊維の長さ方向に垂直な断面形状）は、一般的な中実断面形状である丸型断面や異型断面［偏平状、楕円状、多角形状など］に限定されず、中空断面状などであってもよい。湿熱接着性繊維は、少なくとも湿熱接着性樹脂を含む複数の樹脂で構成された複合繊維であってもよい。複合繊維は、湿熱接着性樹脂を少なくとも繊維表面の一部に有していればよいが、接着性の点から、繊維表面において長さ方向に連続する湿熱接着性樹脂を有するのが好ましい。湿熱接着性樹脂の被覆率は、例えば、５０％以上、好ましくは８０％以上、さらに好ましくは９０％以上である。
【００５５】
湿熱接着性樹脂が表面を占める複合繊維の横断面構造としては、例えば、芯鞘型、海島型、サイドバイサイド型又は多層貼合型、放射状貼合型、ランダム複合型などが挙げられる。これらの横断面構造のうち、接着性が高い構造である点から、湿熱接着性樹脂が繊維の全表面を被覆する構造である芯鞘型構造（すなわち、鞘部が湿熱接着性樹脂で構成された芯鞘型構造）が好ましい。芯鞘型構造は、他の繊維形成性重合体で構成された繊維の表面に湿熱接着性樹脂をコーティングした繊維であってもよい。
【００５６】
複合繊維の場合、湿熱接着性樹脂同士を組み合わせてもよいが、非湿熱接着性樹脂と組み合わせてもよい。非湿熱接着性樹脂としては、非水溶性又は疎水性樹脂、例えば、ポリオレフィン系樹脂、（メタ）アクリル系樹脂、塩化ビニル系樹脂、スチレン系樹脂、ポリエステル系樹脂、ポリアミド系樹脂、ポリカーボネート系樹脂、ポリウレタン系樹脂、熱可塑性エラストマーなどが挙げられる。これらの非湿熱接着性樹脂は、単独で又は二種以上組み合わせて使用できる。
【００５７】
これらの非湿熱接着性樹脂のうち、耐熱性及び寸法安定性の点から、融点が湿熱接着性樹脂（特にエチレン−ビニルアルコール系共重合体）よりも高い樹脂、例えば、ポリプロピレン系樹脂、ポリエステル系樹脂、ポリアミド系樹脂、特に、耐熱性や繊維形成性などのバランスに優れる点から、ポリエステル系樹脂、ポリアミド系樹脂が好ましい。
【００５８】
湿熱接着性樹脂と非湿熱接着性樹脂（繊維形成性重合体）とで構成された複合繊維の場合、両者の割合（質量比）は、構造（例えば、芯鞘型構造）に応じて選択でき、湿熱接着性樹脂が表面に存在すれば特に限定されないが、例えば、湿熱接着性樹脂／非湿熱接着性樹脂＝９０／１０〜１０／９０、好ましくは８０／２０〜１５／８５、さらに好ましくは６０／４０〜２０／８０程度である。
【００５９】
湿熱接着性繊維の平均繊維長は、例えば、１０〜１００ｍｍ程度の範囲から選択でき、好ましくは２０〜８０ｍｍ、さらに好ましくは２５〜７５ｍｍ程度である。
【００６０】
湿熱接着性繊維の捲縮率は、例えば、１〜５０％、好ましくは３〜４０％、さらに好ましくは５〜３０％程度である。また、捲縮数は、例えば、１〜１００個／２５ｍｍ、好ましくは５〜５０個／２５ｍｍ、さらに好ましくは１０〜３０個／２５ｍｍ程度である。
【００６１】
不織繊維構造体は、前記湿熱接着性繊維に加えて、さらに非湿熱接着性繊維を含んでいてもよい。非湿熱接着性繊維としては、前記複合繊維を構成する非湿熱接着性樹脂で構成された繊維の他、セルロース系繊維（例えば、レーヨン繊維、アセテート繊維など）などが挙げられる。これらの非湿熱接着性繊維は、単独で又は二種以上組み合わせて使用できる。これらの非湿熱接着性繊維は、目的の特性に応じて選択でき、レーヨンなどの半合成繊維と組み合わせると、相対的に高密度で機械的特性の高い繊維構造体が得られる。
【００６２】
湿熱接着性繊維と非湿熱接着性繊維との割合（質量比）は、パネルの種類や用途に応じて、湿熱接着性繊維／非湿熱接着性繊維＝１００／０〜２０／８０（例えば、９９／１〜２０／８０）、好ましくは１００／０〜５０／５０（例えば、９５／５〜５０／５０）、さらに好ましくは１００／０〜７０／３０程度である。
【００６３】
湿熱接着性繊維を含む不織繊維構造体は、不織繊維構造を構成する繊維が前記湿熱接着性繊維の融着による繊維接着率は３〜８５％（例えば、５〜６０％）程度の範囲から選択でき、例えば、５〜５０％、好ましくは７〜３０％、さらに好ましくは１０〜２０％程度であってもよい。本発明では、このような範囲で繊維が接着され、適度な柔軟性を有するため、施工性（形態安定性）が高く、かつずり変形して制振性を向上できる。繊維接着率は、後述する実施例に記載の方法で測定できるが、不織繊維断面における全繊維の断面数に対して、２本以上接着した繊維の断面数の割合を示す。
【００６４】
不織繊維構造体を構成する繊維は、各々の繊維の接点で接着しているが、この接着点が、厚み方向に沿って、繊維構造体表面から内部（中央）、そして裏面に至るまで、均一に分布しているのが好ましい。すなわち、繊維構造体の厚み方向の断面において、厚み方向に三等分した各々の領域における繊維接着率がいずれも前記範囲にあるのが好ましい。さらに、各領域における繊維接着率の最大値に対する最小値の割合（最小値／最大値）（繊維接着率が最大の領域に対する最小の領域の比率）が、例えば、５０％以上（例えば、５０〜１００％）、好ましくは５５〜９９％、さらに好ましくは６０〜９８％（特に７０〜９７％）程度である。
【００６５】
不織繊維構造体を構成する繊維の平均繊度は、用途に応じて、例えば、０．０１〜１００ｄｔｅｘ程度の範囲から選択でき、好ましくは０．１〜５０ｄｔｅｘ、さらに好ましくは０．５〜３０ｄｔｅｘ（特に１〜１０ｄｔｅｘ）程度である。
【００６６】
不織繊維構造体の目付は、例えば、５０〜１００００ｇ／ｍ２程度の範囲から選択でき、好ましくは１００〜５０００ｇ／ｍ２、さらに好ましくは２００〜３０００ｇ／ｍ２（特に３００〜２０００ｇ／ｍ２）程度である。
【００６７】
不織繊維構造体は、適度な柔軟性を有しており、構造体の柔軟性は、曲げ剛性（又はヤング率）で評価できる。本発明では、ヤング率は、ＪＩＳ  Ｋ７１８１「プラスチック−圧縮特性の試験方法」に準じて、応力―ひずみ曲線からひずみ２．５％から５％までの傾きを計算することで求めることができる。不織繊維構造体は、少なくとも一方向（好ましくは全ての方向）におけるヤング率が０．０１〜３ＭＰａ程度の範囲から選択でき、例えば、０．０２〜２ＭＰａ、好ましくは０．０３〜１．５ＭＰａ、さらに好ましくは０．０５〜１ＭＰａ（特に０．１〜０．５ＭＰａ）程度である。ヤング率が小さすぎると、形態安定性が低下し、施工性も低下する。一方、大きすぎると、硬くなり過ぎて、ずり変形が困難となり、振動エネルギーを散逸させるのが困難となる。
【００６８】
不織繊維構造体（又は繊維）は、さらに、慣用の添加剤、例えば、安定剤（銅化合物などの熱安定剤、紫外線吸収剤、光安定剤、酸化防止剤など）、分散剤、増粘剤、微粒子、着色剤、帯電防止剤、難燃剤、可塑剤、潤滑剤、結晶化速度遅延剤、滑剤、抗菌剤、防虫・防ダニ剤、防カビ剤、つや消し剤、蓄熱剤、香料、蛍光増白剤、湿潤剤などを含有していてもよい。
【００６９】
湿熱接着性繊維を含む不織繊維構造体は、ステープル繊維を用いて得られたウェブ（例えば、セミランダムウェブ、パラレルウェブ、クロスウェブなど）に対して、温度７０〜１５０℃（特に８０〜１２０℃）程度の高温水蒸気を、圧力０．１〜２ＭＰａ（特に好ましくは０．２〜１．５ＭＰａ）程度で噴射する方法により得られるが、詳細な製造方法については、国際公開ＷＯ２００７／１１６６７６号公報に記載の製造方法を利用できる。
【００７０】
不織繊維構造体は、硬質層よりも小さい見掛密度を有しており、例えば、０．０１〜１ｇ／ｃｍ３（例えば、０．０５〜０．１５ｇ／ｃｍ３）程度の範囲から選択でき、例えば、０．０２〜０．２ｇ／ｃｍ３、好ましくは０．０２５〜０．１５ｇ／ｃｍ３（例えば、０．０３〜０．１ｇ／ｃｍ３）、さらに好ましくは０．０４〜０．０８ｇ／ｃｍ３（特に０．０４５〜０．０６ｇ／ｃｍ３）程度であってもよい。見掛密度が小さすぎると、緩衝層の形態安定性が低下するため、施工性が低下し、大きすぎると、床下地材の振動による変形が小さくなり、制振性が低下する。
【００７１】
緩衝層の厚み（圧縮する場合は、圧縮後の厚み）は０．５〜３０ｍｍ程度の範囲から選択でき、例えば、１〜１５ｍｍ、好ましくは２〜１０ｍｍ、さらに好ましくは２．５〜８ｍｍ（特に３〜５ｍｍ）程度である。緩衝層の厚みが厚すぎると、緩衝層内におけるせん断歪みが小さくなるため、床下地材の振動エネルギーを歪みエネルギーに効率的に散逸するのが困難となり、制振性が低下するとともに、施工性も低下する。一方、薄すぎると、ずり変形が拘束されるため、制振性が低下する。
【００７２】
（Ｂ）硬質層
硬質層は、床構造において、重量床衝撃音（低周波域の音波）を低減するために配設され、前記緩衝層を構成する緩衝材よりも大きい曲げ剛性を有している。そのため、緩衝層がずり変形し易い適度な柔軟性を有するのに対して、硬質層は相対的に変形し難く、緩衝層のずり変形を促進できる。
【００７３】
曲げ剛性は、前述のヤング率で評価でき、少なくとも一方向（好ましくは全ての方向）のヤング率において、硬質層は不織繊維構造体の２倍以上（例えば、２〜１００倍）好ましくは３倍以上（例えば、３〜５０倍）、さらに好ましくは１０倍以上（例えば、１０〜３０倍）程度であってもよい。具体的な硬質層のヤング率は、少なくとも一方向（好ましくは全ての方向）において、例えば、０．２〜１００ＭＰａ、好ましくは０．３〜５０ＭＰａ、さらに好ましくは０．５〜３０ＭＰａ（特に１〜２０ＭＰａ）程度である。曲げ剛性が小さすぎると、緩衝層とともに（一体となって）変形してしまい、緩衝層を単独でずり変形させるのが困難となり、振動エネルギーを散逸させるのが困難となる。
【００７４】
さらに、硬質層は、前記緩衝層を構成する緩衝材よりも大きい密度を有するのが好ましい。硬質層の密度は、緩衝層の不織繊維構造体の密度よりも大きければよいが、不織繊維構造体の密度に対して２倍以上（例えば、２〜１０００倍）、好ましくは５〜５００倍、さらに好ましくは１０〜３００倍（特に２０〜１００倍）程度である。硬質層の密度は、例えば、０．５〜１０ｇ／ｃｍ３、好ましくは１〜５ｇ／ｃｍ３、さらに好ましくは１．５〜４ｇ／ｃｍ３（特に２〜３．５ｇ／ｃｍ３）程度である。密度が大きすぎると、重量が大きくなるため、床構造の軽量性や施工性が低下し、密度が低すぎると、振動減衰効果が低減する。
【００７５】
硬質層としては、曲げ剛性が不織繊維構造体よりも大きければ、特に限定されず、例えば、有機材料（熱可塑性樹脂や熱硬化性樹脂などの合成樹脂、天然又は合成ゴム、エラストマー、瀝青質物質、木質材料など）、無機材料（アルミニウム、鉄鋼材料などの金属材料、石膏、ガラス、セラミックスなど）のいずれの材料で形成された層であってもよく、有機材料と無機材料との混合物で形成された層であってもよい。
【００７６】
これらのうち、施工性などに優れる点から、木質材料、慣用の高い質量及び曲げ剛性を有する材料が好ましく、重量が大きく、緩衝層のずり変形を促進でき、重量床衝撃音に相当する周波数帯域での振動減衰効果が大きい点から、高質量制振材料が特に好ましい。
【００７７】
高質量制振材料の密度は、不織繊維構造体の密度に対して１０倍以上、例えば、１０〜２００倍、好ましくは１５〜１００倍、さらに好ましくは２０〜５０倍程度である。高質量制振材料の密度は１ｇ／ｃｍ３以上、例えば、１〜１０ｇ／ｃｍ３、好ましくは１．５〜５ｇ／ｃｍ３、さらに好ましくは２〜４ｇ／ｃｍ３程度である。高質量制振材料は、このような密度を有していればよいが、アスファルトを含む制振材料が汎用される。
【００７８】
木質材料としては、例えば、無垢材、合板（積層木質ボード）、集成材、木質繊維ボード（中密度繊維板ＭＤＦ、パーティクルボード、配向性ストランドボード、インシュレーションボードなど）などが挙げられる。なお、木質材料で形成された硬質層は、床下地材への施工において、釘類を保持可能な固定層としても機能する。
【００７９】
アスファルトを含む制振材料において、アスファルトとしては、特に限定されず、一般的なアスファルト、例えば、天然アスファルト、ストレートアスファルト、ブローンアスファルトなどの石油アスファルトなどが使用できる。これらのアスファルトは、単独で又は二種以上組み合わせて使用できる。
【００８０】
アスファルトを含む制振材料は、さらに軟質樹脂又はエラストマー成分を含んでいてもよい。軟質樹脂又はエラストマー成分としては、例えば、ポリオレフィン、ビニル系重合体（ポリ塩化ビニル、エチレン−酢酸ビニル共重合体、エチレン−ビニルアルコール共重合体、エチレン−アクリル酸共重合体、エチレン−アクリル酸メチル共重合体、エチレン−アクリル酸エチル共重合体など）、ポリアミド、ポリエステル、合成ゴム（ポリブタジエン、ポリイソプレン、スチレン−ブタジエン共重合体など）、天然ゴム、ロジン系樹脂（天然ロジン、変性ロジンなど）などが挙げられる。これらの軟質樹脂又はエラストマー成分は、単独で又は二種以上組み合わせて使用できる。これらの軟質樹脂又はエラストマー成分のうち、スチレン−ブタジエンブロック共重合体又はその水添物などのスチレン−ジエン系共重合体が好ましい。
【００８１】
アスファルトを含む制振材料において、軟質樹脂又はエラストマー成分の割合は、アスファルト１００質量部に対して、例えば、０〜１００質量部、好ましくは１〜８０質量部、さらに好ましくは３〜５０質量部程度である。
【００８２】
アスファルトを含む制振材料は、さらにフィラーを含んでいてもよい。フィラーとしては、有機フィラーであってもよいが、高比重である点から、無機フィラーが好ましい。
【００８３】
無機フィラーの形状は、粒子状又は粉末状、不定形状、繊維状などが挙げられるが、粒子状又は粉末状が好ましい。無機フィラーの平均粒径は、例えば、０．５ｍｍ以下（例えば、０．０１〜０．５ｍｍ）、好ましくは０．２ｍｍ以下（例えば、０．０５〜０．２ｍｍ）程度である。このように微粉末化された無機フィラーを使用すると、制振材料を製造する際の成形加工性を改善し、アスファルト基材中に多量の無機フィラーを均一に分散配合することができるため、制振材料の面密度及び感熱安定性を向上できる。
【００８４】
無機フィラーとしては、例えば、鉄、銅、錫、亜鉛、ニッケル、ステンレス鋼などの金属粒子（粉末）、酸化鉄、三二酸化鉄、四三酸化鉄、フェライト、酸化錫、酸化亜鉛、亜鉛華、酸化銅、酸化アルミニウムなどの金属酸化物粒子、硫酸バリウム、硫酸カルシウム、硫酸アルミニウム、亜硫酸カルシウム、炭酸カルシウム、重炭酸カルシウム、炭酸バリウム、水酸化マグネシウムなどの金属塩粒子、製鋼スラグ、マイカ、クレー、タルク、ウォラストナイト、けい藻土、けい砂、軽石粉などの鉱物粒子などが挙げられる。
【００８５】
これらの無機フィラーは、単独で又は二種以上組み合わせて使用できる。これらの無機フィラーのうち、鉄粒子、各種酸化鉄粒子、製鋼スラグ粒子、（重）炭酸カルシウム粒子などが好ましい。
【００８６】
無機フィラーの割合は、アスファルト１００質量部に対して、例えば、１００〜２０００質量部、好ましくは２００〜１８００質量部、さらに好ましくは３００〜１５００質量部程度である。無機フィラーの割合が少なすぎると振動減衰効果が低下し、逆に多すぎると硬質層全体が脆くなり成形が困難となり、作業性が低下する。
【００８７】
硬質層は、複数の層を積層してもよく、例えば、釘類を保持可能な層（床下地材に取り付けるための固定層）を含む組み合わせ（特に、高質量制振材料で形成された高質量層と、木質材料で形成された固定層との組み合わせ）であってもよい。高質量制振材料で形成された高質量層と木質材料で形成された固定層との組み合わせは、前述のように、高質量制振材料により制振性の向上効果が大きい上に、木質材料が固定層としても機能するために、施工性も同時に向上できる。
【００８８】
硬質層の厚み（積層体の場合は、合計厚み）は、例えば、１〜５０ｍｍ、好ましくは３〜３０ｍｍ、さらに好ましくは５〜２５ｍｍ（特に８〜２０ｍｍ）程度である。硬質層の厚みが薄すぎると、制振性が低下し、厚すぎると、床構造の施工性や軽量性が低下する。
【００８９】
硬質層（積層体の場合は、合計厚み）は、緩衝層の厚みに対して、適度な厚み比で組み合わされ、両層の厚み比は、緩衝層／硬質層＝１／１５〜１／１程度の範囲から選択でき、例えば、１／１０〜１／１、好ましくは１／５〜１／１．２、さらに好ましくは１／３〜１／１．３（特に１／２．５〜１／１．５）程度である。
【００９０】
硬質層のうち、高質量層の厚みは、例えば、１〜２０ｍｍ、好ましくは３〜１５ｍｍ（例えば、４〜１３ｍｍ）、さらに好ましくは５〜１２ｍｍ（特に６〜１０ｍｍ）程度である。高質量層の厚みが薄すぎると、制振性が低下し、厚すぎると、床構造の施工性や軽量性が低下する。
【００９１】
緩衝層に対する高質量層の厚み比は、緩衝層／高質量層＝１／１５〜５／１、好ましくは１／１０〜３／１、さらに好ましくは１／５〜１／１（特に１／３〜１．５）程度である。質量層の厚み比が大きすぎると、床構造の軽量性が低下し、小さすぎると、制振性が低下する。
【００９２】
固定層は、高質量層を介在させて緩衝層に積層され、高質量層の表面全体に形成してもよく、釘類で固定する部分（又はその周辺部）のみに形成してもよい。
【００９３】
固定層の厚みは、釘類の保持力を有する厚みであればよく、例えば、１〜３０ｍｍ、好ましくは３〜２５ｍｍ、さらに好ましくは５〜２０ｍｍ（特に８〜１５ｍｍ）程度である。
【００９４】
（横架材）
横架材の形状は、床を形成するための部屋の床下の周囲枠（柱）に架け渡し、平板状の床下地材を支持できる長尺状の形状であればよい。断面形状（長手方向に垂直な断面形状）としては、図１の長方形状に限定されないが、作業性や設置後の安定性の点から、上下が対向する平行な辺を有する形状が好ましく、例えば、中空又は中実の四角形状（正方形状、長方形状、台形状など）、Ｉ字状、コ字状などが挙げられる。これらの断面形状のうち、施工時のずれを防止し、かつ床下地材を安定に支持できる点から、中実であり、かつ正方形状や長方形状などの四角形状の断面形状（断面矩形状）が好ましい。
【００９５】
横架材の幅は、床の面積などに応じて適宜選択できるが、例えば、１０〜５００ｍｍ、好ましくは３０〜３００ｍｍ、さらに好ましくは５０〜２００ｍｍ（特に１００〜１５０ｍｍ）程度である。
【００９６】
横架材の厚み（高さ）は、例えば、１０〜５００ｍｍ、好ましくは５０〜４００ｍｍ、さらに好ましくは１００〜３５０ｍｍ（特に１５０〜３００ｍｍ）程度である。
【００９７】
横架材は、通常、間隔をおいて（特に、等間隔で）平行に複数本配設されている。隣接する横架材の間隔は、建築物の種類に応じて、１００〜１５００ｍｍ程度の範囲から選択でき、木造枠組工法（ツーバイフォー工法）では４５５ｍｍ程度の間隔で配置され、軸組工法（在来工法）では９１０ｍｍ程度の間隔で配置されるのが一般的である。
【００９８】
横架材の材質は、無機系材料、有機系材料のいずれであってもよい。
【００９９】
無機系材料としては、例えば、金属材料（例えば、アルミニウム、鉄、ステンレススチール、鋼など）、金属化合物材料（例えば、石膏、珪酸カルシウム、ガラスなど）などが挙げられる。これらの無機系材料は、単独で又は二種以上組み合わせて使用できる。これらの無機系材料のうち、鉄やアルミニウムなどの金属材料が好ましい。
【０１００】
有機系材料としては、例えば、木質材料［例えば、無垢材、合板（積層木質ボード）、集成材、木質繊維ボード（中密度繊維板ＭＤＦ、パーティクルボード、配向性ストランドボード、インシュレーションボードなど）など］、硬質繊維ボード（熱セットされたニードルフェルト、紙製ボードなど）、合成樹脂材料（例えば、ポリエチレン、ポリプロピレン、ポリスチレン、ポリ塩化ビニル樹脂、ポリメタクリル酸メチル、ポリエステル、ポリカーボネート、ポリアミドなど）などが挙げられる。これらの有機系材料は、単独で又は二種以上組み合わせて使用できる。これらの有機系材料のうち、軽量性と強度とを両立できる点などから、木質材料が好ましい。
【０１０１】
これらのうち、無垢材などの木質材料、鉄などの金属材料が汎用され、軽量性と強度とを兼ね備えた木質材料が好ましい。
【０１０２】
（床下地材）
本発明の制振床構造は、建築物の種類に応じて、汎用されている各種の床下地材を利用できる。床下地材としては、例えば、鉄筋コンクリートの建築物におけるコンクリートスラブや軽量発泡コンクリートなどであってもよく、一般的な木造住宅で使用される木造床などであってもよい。これらのうち、軽量性と強度とを両立できる点から、木造床が好ましい。
【０１０３】
さらに、床下地材は、図１の構造に限定されず、コンクリートスラブや木造床の上に、さらに畳床、プラスチック板、合板、木質系ボード、紙、織布又は不織布シート、無機質ボード（石膏ボード、珪酸カルシウム板など）、金属板などが積層されていてもよい。例えば、耐火性を考慮して、石膏ボードを積層してもよい。床下地材は、複数の組み合わせに限定されず、１枚であってもよいが、通常、施工性などの点から、複数を組み合わせて敷設される。
【０１０４】
床下地材の厚みは、床構造の工法に応じて選択でき、特に限定されないが、例えば、５〜５０ｍｍ、好ましくは１０〜４０ｍｍ、さらに好ましくは１５〜３０ｍｍ程度である。
【０１０５】
（他の部材）
本発明の制振床構造には、梁、床下地材及び制振材に加えて、慣用の床構成部材が含まれていてもよい。慣用の床構成部材としては、床仕上げ材、根太、吊木、野縁受け、野縁、天井材などが挙げられる。
【０１０６】
これらのうち、床仕上げ材及び根太は、床下地材の上に積層される。根太、床下地材の上に配設される根太の他、床下地材と梁との間に介在させる床根太であってもよい。
【０１０７】
吊木、野縁受け、野縁、天井材は、床下地材の下部に配設され、梁に固定した吊木を介して野縁受けが梁に固定され、この野縁受けに、格子状の野縁を介して天井材が配設される。そのため、このような制振床構造では、梁を介して、床下地材と天井材（野縁受け）とが二重壁構造を形成している。
【０１０８】
これらの部材は、通常、木質材料で形成されており、天井材は、石膏ボードなどの無機材料で形成されていてもよい。
【０１０９】
［制振床構造の施工方法］
本発明の制振床構造の施工方法（製造方法）は、互いに間隔をおいて配設された複数の横架材の上に床下地材を配設する床下地材配設工程、配設された床下地材の横架材側に制振材を配設する制振材配設工程を含む。
【０１１０】
床下地材配設工程において、床下地材が複数の組み合わせである場合、継ぎ目が横架材と垂直になる方向に配設され、横架材に対して平行な方向に継ぎ目を形成する場合は、継ぎ目が横架材の中心軸に位置するように配設される。さらに、複数の床下地材は、通常、隙間なく、横架材の上に敷設され、隙間を形成する場合、隙間は１０ｍｍ以下（特に５ｍｍ以下）程度である。
【０１１１】
制振材配設工程において、床下地材の横架材側に制振材を固定する方法としては、慣用の方法、例えば、接着剤又は粘着剤を用いる方法、釘類、粘着テープ、面ファスナーなどの固定具を用いる方法のいずれであってもよく、またこれらの方法を組み合わせた方法であってもよい。これらの方法のうち、固定力が大きく、施工性にも優れる点から、釘類を用いる方法が好ましい。
【０１１２】
釘類としては、硬質層及び緩衝層を貫通して固定可能な針状又は棒状体であればよく、例えば、釘、ネイル、ネジ、ステープル、ビス、針などが挙げられる。釘類は、床下地材側、制振材側のいずれの側から打ち込んでもよく、両側から打ち込んでもよい。釘類の配設位置も特に限定されないが、通常、端部及び中央部に配設され、例えば、図１のような帯状制振材では、長さ方向の上端部、中央部、下端部に、それぞれ複数の釘類を配設してもよい。釘類を用いて固定すると、施工性が向上するとともに、接着剤や粘着材で固定した床構造に比べて、長期間使用しても制振材を床下地材に確実に固定できるため、制振性を維持できる。なお、釘類の長さは、釘類を通じて音が伝達するのを防止するため、反対側まで貫通しない長さが好ましく、例えば、床下地材側から釘類を打ち込む場合は、制振材の最表層（固定層又は高質量層）の途中まで到達する長さが好ましく、制振材側から釘類を打ち込む場合は、床下地材の途中まで到達する長さが好ましい。
【０１１３】
他の部材と横架材又は床下地材との固定方法は、特に限定されず、前述の慣用の方法を利用できる。
【実施例】
【０１１４】
以下、実施例により、本発明をさらに具体的に説明するが、本発明はこれらの実施例に何ら限定されるものではない。実施例における各物性値は、以下に示す方法により測定した。なお、実施例中の「部」及び「％」はことわりのない限り、質量基準である。
【０１１５】
（１）目付（ｇ／ｍ２）
ＪＩＳ  Ｌ１９１３「一般短繊維不織布試験方法」に準じて測定した。
【０１１６】
（２）厚み（ｍｍ）、見掛け密度（ｇ／ｃｍ３）
ＪＩＳ  Ｌ１９１３「一般短繊維不織布試験方法」に準じて厚さを測定し、この値と目付けの値とから見かけ密度を算出した。
【０１１７】
（３）繊維接着率
走査型電子顕微鏡（ＳＥＭ）を用いて、構造体断面を１００倍に拡大した写真を撮影した。撮影した構造体の厚み方向における断面写真を厚み方向に三等分し、三等分した各領域（表面、内部（中央）、裏面）において、そこに見出せる繊維切断面（繊維端面）の数に対して繊維同士が接着している切断面の数の割合を求めた。各領域に見出せる全繊維断面数のうち、２本以上の繊維が接着した状態の断面の数の占める割合を以下の式に基づいて百分率で表わした。なお、繊維同士が接触する部分には、融着することなく単に接触している部分と、融着により接着している部分とがある。但し、顕微鏡撮影のために構造体を切断することにより、構造体の切断面においては、各繊維が有する応力によって、単に接触している繊維同士は分離する。従って、断面写真において、接触している繊維同士は、接着していると判断できる。
【０１１８】
繊維接着率（％）＝（２本以上接着した繊維の断面数）／（全繊維断面数）×１００
但し、各写真について、断面の見える繊維は全て計数し、繊維断面数１００以下の場合は、観察する写真を追加して全繊維断面数が１００を超えるようにした。なお、三等分した各領域についてそれぞれ繊維接着率を求め、その最大値に対する最小値の割合（最小値／最大値）も併せて求めた。
【０１１９】
（４）ヤング率（圧縮弾性率）
ＪＩＳ  Ｋ７１８１「プラスチック−圧縮特性の試験方法」に準じて、３０ｍｍφの円柱状のサンプルを用い、４０ｍｍφの円形加圧板を１０ｍｍ／分の速度で動かして測定した。得られた応力―ひずみ曲線からひずみ２．５％から５％までの傾きを計算することで求めた。
【０１２０】
（５）ＦＥＭ解析
床下地材及び梁による固定を数値解析モデルとして定義し（梁を単純支持とし）、有限要素法解析ソフトＡＮＳＹＳを用いて、以下の条件下で数値モード解析を実施した。
【０１２１】
（床材諸元）
９１０ｍｍ×９１０ｍｍモジュール、床下地材厚み２８ｍｍ
（物性値）
ヤング率＝６５００ＭＰａ
密度＝５２０ｋｇ／ｍ３
ポアソン比＝０．０５
（要素分割）
要素タイプ：シェル要素
要素形状等：四角形八節点要素。
【０１２２】
（６）制振性
図５に示すように、梁２３側に制振材２２を配設した床下地材２１に対して、加振源として重量床衝撃に使用されるゴムボール２６を床下地材の略中央部に落下させて重量加振実験を実施した。詳しくは、床下地材（に見立てた模型）の振動の時刻歴波形を計測し、時刻歴波形の第１波の大きさ（最大振幅）に対し、２．５％の振幅に収まるまでの時間（秒）を測定し、減衰性能とした。得られる時間が短いほど、減衰性能が高いことを意味する。
【０１２３】
オクターブバンドの分析価については、振動波形をもとにして、１／１オクターブバンド分析を実施し、振動速度レベルを表示した。レベルの数値はデシベル表示であり、基準値としては３０×１０−９ｍ／秒を用いた。
【０１２４】
なお、加速度センサー（ブリュエル・ケアー社製「ＢＫ４５０７Ｂ」）２５は、床下地材の梁側の端部のうち、梁間の中心軸と梁との略中央部に設置した。さらに、梁の歪みによる影響を少なくするため、隣接する梁の両端の下部同士は補強板２４で固定した。
【０１２５】
（７）施工性
床下地材に制振材を配設するときの施工性を以下の基準で評価した。
【０１２６】
○：片手で制振材を持つことができ、床下地材に制振材を容易に固定できる
×：片手で制振材を持つことができず、床下地材に制振材を容易に固定できない
【０１２７】
（８）不織繊維構造体の製造方法
（不織繊維構造体の製造例１）
湿熱接着性繊維として、芯成分がポリエチレンテレフタレート、鞘成分がエチレン−ビニルアルコール共重合体（エチレン含有量４４モル％、ケン化度９８．４モル％）である芯鞘型複合ステープル繊維（（株）クラレ製、「ソフィスタ」、繊度３ｄｔｅｘ、繊維長５１ｍｍ、芯鞘質量比＝５０／５０、捲縮数２１個／２５ｍｍ、捲縮率１３．５％）を準備した。
【０１２８】
この芯鞘型複合ステープル繊維を用いて、カード法により目付約５０ｇ／ｍ２のカードウェブを作製し、このウェブを４枚重ねて合計目付約２００ｇ／ｍ２のカードウェブとした。
【０１２９】
このカードウェブを、５０メッシュ、幅５００ｍｍのステンレス製エンドレスネットを装備したベルトコンベアに移送した。尚、このベルトコンベアの金網の上部には同じ金網を有するベルトコンベアが装備されており、それぞれが同じ速度で同方向に回転し、これら両金網の間隔を任意に調整可能なベルトコンベアを使用した。
【０１３０】
次いで、下側コンベアに備えられた水蒸気噴射装置ヘカードウェブを導入し、この装置から０．２ＭＰａの高温水蒸気をカードウェブの厚み方向に向けて通過するように（垂直に）噴出して水蒸気処理を施し、不織繊維構造を有する成形体を得た。この水蒸気噴射装置は、下側のコンベア内に、コンベアネットを介して高温水蒸気をウェブに向かって吹き付けるようにノズルが設置され、上側のコンベアにサクション装置が設置されていた。また、この噴射装置のウェブ進行方向における下流側には、ノズルとサクション装置との配置が逆転した組合せである噴射装置がもう一台設置されており、ウェブの表裏両面に対して蒸気処理を施した。
【０１３１】
なお、水蒸気噴射ノズルの孔径は０．３ｍｍであり、ノズルがコンベアの幅方向に沿って１ｍｍピッチで１列に並べられた蒸気噴射装置を使用した。加工速度は３ｍ／分であり、ノズル側とサクション側の上下コンベアベルト間の間隔（距離）を、厚み４ｍｍの構造体が得られるように調整した。ノズルはコンベアベルトの裏側にベルトとほぼ接するように配置した。
【０１３２】
得られた不織繊維構造体（成形体）は、ボード状の形態を有していた。見掛け密度は０．０５ｇ／ｃｍ３であった。また、繊維接着率は、表面側で１１％、中央部で１０％、裏面側で１０％であった。さらに、ヤング率は０．０３ＭＰａであった。この不織繊維構造体Ａを、切断加工して、緩衝層として利用した。
【０１３３】
（不織繊維構造体の製造例２）
不織繊維構造体の製造例１において、合計目付約４００ｇ／ｍ２のカードウェブを用い、さらにノズル側とサクション側の上下コンベアベルト間の間隔（距離）を、厚み８ｍｍの構造体が得られるように調整し、不織繊維構造体を得た。
【０１３４】
得られた不織繊維構造体の見掛け密度は０．０５ｇ／ｃｍ３であった。また、繊維接着率は、表面側で１１％、中央部で１０％、裏面側で１１％であった。さらに、ヤング率は０．０３ＭＰａであった。この不織繊維構造体Ｂを、切断加工して、緩衝層として利用した。
【０１３５】
（不織繊維構造体の製造例３）
不織繊維構造体の製造例１において、合計目付約６００ｇ／ｍ２のカードウェブを用い、さらにノズル側とサクション側の上下コンベアベルト間の間隔（距離）を、厚み１２ｍｍの構造体が得られるように調整し、不織繊維構造体を得た。
【０１３６】
得られた不織繊維構造体の見掛け密度は０．０５ｇ／ｃｍ３であった。また、繊維接着率は、表面側で１１％、中央部で１０％、裏面側で１１％であった。さらに、ヤング率は０．０３ＭＰａであった。この不織繊維構造体Ｃを、切断加工して、緩衝層として利用した。
【０１３７】
（不織繊維構造体の製造例４）
不織繊維構造体の製造例１において、ウェブの積層枚数を８枚、合計目付約４００ｇ／ｍ２のカードウェブを使用し、上下コンベアベルト間の間隔を調整することにより、厚み４ｍｍの不織繊維構造体を製造した。見掛け密度は、０．１ｇ／ｃｍ３であった。また、繊維接着率は、表面側で３１％、中央部で２８％、裏面側で２９％であった。さらに、ヤング率は０．２０ＭＰａであった。この不織繊維構造体Ｄを、切断加工して、緩衝層として利用した。
【０１３８】
（不織繊維構造体の製造例５）
不織繊維構造体の製造例１において、ウェブの積層枚数を１２枚、合計目付約６００ｇ／ｍ２のカードウェブを使用し、上下コンベアベルト間の間隔を調整することにより、厚み４ｍｍの不織繊維構造体を製造した。見掛け密度は、０．１５ｇ／ｃｍ３であった。また、繊維接着率は、表面側で５６％、中央部で５３％、裏面側で５５％であった。さらに、ヤング率は０．５５ＭＰａであった。この不織繊維構造体Ｅを、切断加工して、緩衝層として利用した。
【０１３９】
（９）他の部材
梁：幅１２０ｍｍ、厚み２４０ｍｍ、長さ９１０ｍｍ
床下地材：厚み２８ｍｍの構造用合板
固定層：厚み９ｍｍの合板ボード、ヤング率６５００ＭＰａ
高質量層：厚み４ｍｍ又は８ｍｍのアスファルト含有制振材、アスファルトと鉄系無機粉体とを加熱混合して板状に成形した密度２．８ｇ／ｃｍ３のシート、幅２１０ｍｍ×高さ２０００ｍｍ、七王工業（株）製「アスファルト制振材」、ヤング率３２ＭＰａ
ウレタンフォーム：ブリヂストン化成品（株）製「ＨＲＫ３０」、厚み６ｍｍ
ニードルパンチ不織布：厚み６ｍｍ、嵩密度１００ｋｇ／ｍ３のニードルパンチ不織布（レギュラーポリエステル繊維、平均繊度６．０ｄｔｅｘ、繊維長５１ｍｍ、ノーバインダータイプ）
石膏ボード：厚み１２．５ｍｍの石膏ボード、吉野石膏（株）製「タイガーボード」、幅９１０ｍｍ×高さ１８２０ｍｍ。
【０１４０】
実施例１
図３に示すように、床下地材の区画（９１０ｍｍ×９１０ｍｍ）において、図３に示す配置で、緩衝層として、不織繊維構造体Ａ（幅１５０ｍｍ×長さ７８０ｍｍ）と、高質量層として、厚み８ｍｍのアスファルト含有制振材（幅１５０ｍｍ×長さ７８０ｍｍ）と、固定層として、厚み９ｍｍの合板ボード（幅１５０ｍｍ×長さ７８０ｍｍ）とを、緩衝層が床下地材の内壁と接触する順序で積層し、固定層側から、長さ２５ｍｍのビスで固定した。床下地材には、区画全体の面積に対して５０％の面積割合（制振材施工面積）で制振材が配設されていた。さらに、床下地材には、ＦＥＭ解析の結果、床下地材の前記区画において、無次元曲率の合計が２５以上となる領域の６０．６％（曲率２５以上割合）に制振材が配設されていた。
【０１４１】
制振材を配設した床下地材を、図５に示すように、間隔９１０ｍｍで平行に並べて置いた２本の梁（幅１２０ｍｍ×高さ２４０ｍｍ×長さ９１０ｍｍ）の上に、制振材が梁側に位置するように載置し、制振性及び施工性を評価した。
【０１４２】
比較例１
制振材を配設することなく、床下地材自体の制振性及び施工性を評価した。
【０１４３】
比較例２
緩衝層として、不織繊維構造体Ａの代わりにウレタンフォームを用いること以外は実施例１と同様にして制振材を床下地材に固定し、制振性及び施工性を評価した。
【０１４４】
比較例３
緩衝層として、不織繊維構造体Ａの代わりにニードルパンチ不織布を用いること以外は実施例１と同様にして制振材を床下地材に固定し、制振性及び施工性を評価した。
【０１４５】
比較例４
固定層及び緩衝層を用いることなく、厚み８ｍｍのアスファルト含有制振材を区画の全面に配設する以外は実施例１と同様にして制振材を床下地材に固定し、制振性及び施工性を評価した。
【０１４６】
比較例５
固定層及び緩衝層を用いることなく、厚み１２．５ｍｍの石膏ボードを２枚重ねて区画の全面に配設する以外は実施例１と同様にして制振材を床下地材に固定し、制振性及び施工性を評価した。
【０１４７】
実施例１及び比較例１〜５で得られた床構造の評価結果を表１に示す。
【０１４８】
【表１】
2015048649.tif 000003
【０１４９】
表１では緩衝層の材質の違いによる影響を調べた。表１の結果から明らかなように、実施例１の床構造は、減衰性能に優れる上に、軽量であり、施工性にも優れる。これに対して、比較例１〜３及び５の床構造は、減衰性能が低い。また、比較例４及び５の床構造は施工性が低い。
【０１５０】
実施例２
図１及び２に示す配置で、制振材（幅４００ｍｍ×長さ９１０ｍｍ）を固定する以外は実施例１と同様にして制振材を床下地材に固定し、制振性及び施工性を評価した。制振材施工面積は５０％であり、曲率２５以上割合は７３％であった。
【０１５１】
比較例６
図１及び２に示す配置で、制振材（幅３００ｍｍ×長さ９１０ｍｍ）を固定する以外は実施例１と同様にして制振材を床下地材に固定し、制振性及び施工性を評価した。制振材施工面積は３７．５％であり、曲率２５以上割合は５４．８％であった。
【０１５２】
比較例７
図６に示す配置（２本の梁３３間に形成された床下地材３１の区画において、２本の長方形状の制振材３２が梁の長さ方向に沿って、各々の梁近傍に配設された配置）で、制振材（幅２００ｍｍ×長さ９１０ｍｍ）を固定する以外は実施例１と同様にして制振材を床下地材に固定し、制振性及び施工性を評価した。制振材施工面積は５０％であり、曲率２５以上割合は３１．５％であった。
【０１５３】
実施例２及び比較例６〜７で得られた床構造の評価結果を表２に示す。なお、比較のために、比較例１及び実施例１の評価結果も示す。
【０１５４】
【表２】
2015048649.tif 000004
【０１５５】
表２では制振材の配置面積及び配置方法の違いによる影響を調べた。表２の結果から明らかなように、実施例の床構造は、広い周波数域に対する減衰性能に優れる上に、特に、オクターブバンド分析による重量床衝撃音（比較的低周波域の音波）に相当する低周波振動の低減に優れている。さらに、実施例１〜２の床構造は、軽量であり、施工性にも優れる。
【０１５６】
実施例３
高質量層として、厚み４ｍｍのアスファルト含有制振材を用いる以外は実施例１と同様にして制振材を床下地材に固定し、制振性及び施工性を評価した。
【０１５７】
実施例４
緩衝層として、厚み８ｍｍの不織繊維構造体Ｂを用いる以外は実施例１と同様にして制振材を床下地材に固定し、制振性及び施工性を評価した。
【０１５８】
実施例５
緩衝層として、厚み１２ｍｍの不織繊維構造体Ｃを用いる以外は実施例１と同様にして制振材を床下地材に固定し、制振性及び施工性を評価した。
【０１５９】
実施例６
緩衝層として、見掛密度０．１ｇ／ｃｍ３の不織繊維構造体Ｄを用いる以外は実施例１と同様にして制振材を床下地材に固定し、制振性及び施工性を評価した。
【０１６０】
実施例７
緩衝層として、見掛密度０．１５ｇ／ｃｍ３の不織繊維構造体Ｅを用いる以外は実施例１と同様にして制振材を床下地材に固定し、制振性及び施工性を評価した。
【０１６１】
実施例３〜７で得られた床構造の評価結果を表１に示す。なお、比較のために、実施例１の評価結果も示す。
【０１６２】
【表３】
2015048649.tif 000005
【０１６３】
表３では高質量層及び緩衝層の厚み、緩衝層の密度の違いによる影響を調べた。表３の結果から明らかなように、高質量層の厚みよりも緩衝層の厚みが薄い方が制振性に優れ、緩衝層の密度が小さい方が制振性に優れている。
【産業上の利用可能性】
【０１６４】
本発明の制振床構造は、マンション、ビル、一般住宅などの建築物の床構造に利用でき、特に、マンション、ビル、一般住宅などの複数階建ての建築物（多層階建築物）における２階以上のフロアにおける床構造として有用である。
【符号の説明】
【０１６５】
１…制振床構造
２，１１…横架材
２３，３３…梁
３，２１，３１…床下地材
４，１３〜１５，２２，３２…制振材
１３ａ，１３ｂ…帯状制振材
４ａ…緩衝層
４ｂ…硬質層
４ｂ１…高質量層
４ｂ２…固定層
５，１６…継ぎ目
１２…区画
２４…補強板
２５…加速度センサー
２６…ゴムボール
【図１】
2015048649.tif 000006
【図２】
2015048649.tif 000007
【図３】
2015048649.tif 000008
【図４】
2015048649.tif 000009
【図５】
2015048649.tif 000010
【図６】
2015048649.tif 000011